(57)【要約】【課題】安定して細繊維で且つ、繊維同士の融着によって発生する太繊維〔融着個数〕が極めて少ないメルトブロー不織布の製造方法およびその装置を提供すること。【解決手段】溶融樹脂を、多数の小孔が並べられたノズルから紡出するとともに、小孔の列を挟むように設けたスリットから噴出される高温高速空気によって牽引細化させてなるメルトブロー不織布の製造方法において、間隔が０．５４ｍｍ以上となるように配置した多数の小孔が並べられたノズルから紡出することを特徴とするメルトブロー不織布の製造方法およびその製造装置。【選択図】  図２
2012122157.tif 000002
【特許請求の範囲】
【請求項１】
メルトブロー用ダイに圧送された溶融樹脂を、多数の小孔が並べられたノズルから紡出するとともに、小孔の列を挟むように設けたスリットから噴出される高温高速空気によって牽引細化させてなる繊維を、移動する捕集板上に堆積させてなるメルトブロー不織布の製造方法において、
前記小孔間の距離を０．５４ｍｍ以上となるように配置したことを特徴とするメルトブロー不織布の製造方法。
【請求項２】
メルトブロー用ダイに圧送された溶融樹脂を、多数の小孔が並べられたノズルから紡出するとともに、小孔の列を挟むように設けたスリットから噴出される高温高速空気によって牽引細化させてなる繊維を、移動する捕集板上に堆積させてなるメルトブロー不織布の製造装置において、
前記小孔間の距離を０．５４ｍｍ以上となるように配置したことを特徴とするメルトブロー不織布の製造装置。
【請求項３】
前記溶融樹脂がポリプロピレンであることを特徴とする請求項１に記載のメルトブロー不織布の製造方法。
【発明の詳細な説明】
【技術分野】
【０００１】
本発明は、極細繊維からなり、柔軟で、均一性に優れ、フィルタ用途および衛生材料用途に好適なメルトブロー不織布の製造方法およびその装置に関する。
【背景技術】
【０００２】
メルトブロー不織布は、スパンボンド不織布に比べて極細繊維とすることができることから、柔軟性に優れており、単一で、あるいは他の不織布等と積層して、フィルタ用途を始め、衛生材、衣料、包装材等に用いられている。
【０００３】
メルトブロー不織布は、溶融樹脂を高温高速の流体で牽引細化することから、玉状物（ショット）やフライ状物が生じ易く、それらを解消する方法が種々提案されている。
【０００４】
例えば、メルトブロー用ダイのダイノーズ尖端部、ダイノーズ先端部とリップ板尖端部との距離等を特定の範囲にする方法（特許文献１：特開昭５４−１０３４６６号公報）、リップ板尖端部間の幅（エアーナイフの間隔）が０．４〜０．８ｍｍのダイを用いる方法（特許文献２：特開平４−９１２６７号公報）、ノズルのオリフィス径を０．１〜０．５ｍｍ以下、単孔当たりの吐出量を０．０５〜０．８ｇ／分、好ましくは０．１〜０．５ｇ／分の条件で製造する方法（特許文献３：特開平５−２９５６４５号公報）、牽引用流体流路の間隔（エアギャップ）、ダイノーズ先端部とリップ板尖端部との距離及びその比を特定の範囲にする方法（特許文献４：特開平１１−２００１３５号公報）あるいは平均繊維径を０．１〜５．０μｍの範囲にする方法（特許文献５：特開平４−１６３３５３号公報）等、種々提案されている。
【０００５】
また、細繊維のメルトブロー不織布を得る方法として、紡出されたフィラメントに５０℃以上の温度の２次ブローエアを横から吹き付けて、紡出されたフィラメントの冷却・固化を遅らせることにより、細化する方法（特許文献６：特開２００６−８３５１１号公報）が提案されている。
【０００６】
上記提案された方法により、幾分繊維径分布が狭いメルトブロー不織布は製造し得るものの、溶融押出時に生じる繊維の融着による平均繊維径の倍以上である太繊維の発生を完全に防止することができないのが現状である。
【先行技術文献】
【特許文献】
【０００７】
【特許文献１】特開昭５４−１０３４６６号公報
【特許文献２】特開平４−９１２６７号公報
【特許文献３】特開平５−２９５６４５号公報
【特許文献４】特開平１１−２００１３５号公報
【特許文献５】特開平４−１６３３５３号公報
【特許文献６】特開２００６−８３５１１号公報
【発明の概要】
【発明が解決しようとする課題】
【０００８】
本発明は、このような従来の実情に鑑み、安定して細繊維で且つ、繊維同士の融着によって発生する太繊維〔融着個数〕が極めて少ないメルトブロー不織布を製造する方法、当該メルトブロー不織布の製造装置を提供すること、さらに衛生材料用途に好適な不織布を得ることを目的としている。
【課題を解決するための手段】
【０００９】
本発明は、メルトブロー用ダイに圧送された溶融樹脂を、多数の小孔が並べられたノズルから紡出するとともに、小孔の列を挟むように設けたスリットから噴出される高温高速空気によって牽引細化させてなる繊維を移動する捕集板上に堆積してなるメルトブロー不織布の製造方法において、小孔同士の間隔が特定範囲であることを特徴とするメルトブロー不織布の製造方法、小孔同士の間隔が特定範囲となるように配置したことを特徴とするメルトブロー不織布の製造装置、に関する。
【発明の効果】
【００１０】
本発明に係るメルトブロー不織布の製造方法および装置によれば、安定して細繊維であり、細繊維の融着が極めて少ないメルトブロー不織布を製造することができる。
また、本発明に係る製造装置は、構造が簡単でコンパクトであるとともに汎用の製造装置を大きく設計変更せずに構成することができる。
【図面の簡単な説明】
【００１１】
【図１】本発明のメルトブロー不織布の製造装置と基本構成をともにする従来のメルトブロー不織布の製造装置の概略斜視図である。
【図２】図１に示したメルトブロー不織布の製造装置のメルトブロー用ダイを下面側から見た概略斜視図である。
【図３】小孔の間隔を示す図
【発明を実施するための形態】
【００１２】
＜熱可塑性樹脂＞
本発明のメルトブロー不織布を形成する極細繊維の原料となる熱可塑性樹脂は、種々公知の熱可塑性樹脂を用い得る。
【００１３】
かかる熱可塑性樹脂としては、具体的には、例えば、エチレン、プロピレン、１−ブテン、１−ヘキセン、４−メチル−１−ペンテンおよび１−オクテン等のα−オレフィンの単独若しくは共重合体である高圧法低密度ポリエチレン、線状低密度ポリエチレン（所謂ＬＬＤＰＥ）、高密度ポリエチレン、ポリプロピレン（プロピレン単独重合体）、ポリプロピレンランダム共重合体、ポリ１−ブテン、ポリ４−メチル−１−ペンテン、エチレン・プロピレンランダム共重合体、エチレン・１−ブテンランダム共重合体、プロピレン・１−ブテンランダム共重合体等のポリオレフィン、ポリエステル（ポリエチレンテレフタレート、ポリブチレンテレフタレート、ポリエチレンナフタレート等）、ポリアミド（ナイロン−６、ナイロン−６６、ポリメタキシレンアジパミド等）、ポリ塩化ビニル、ポリイミド、エチレン・酢酸ビニル共重合体、ポリアクリロニトリル、ポリカーボネート、ポリスチレン、アイオノマーあるいはこれらの混合物等を例示することができる。これらのうちでは、高圧法低密度ポリエチレン、線状低密度ポリエチレン（所謂ＬＬＤＰＥ）、高密度ポリエチレン、ポリプロピレン及びポリプロピレンランダム共重合体等のプロピレン系重合体、ポリエチレンテレフタレート、ポリアミド等が好ましい。
【００１４】
＜プロピレン系重合体＞
前記熱可塑性樹脂の中でも、プロピレン系重合体が得られるメルトブロー不織布の耐薬品性が優れるので特に好ましい。
【００１５】
かかるプロピレン系重合体としては、融点（Ｔｍ）が１５５℃以上、好ましくは１５７〜１６５℃の範囲にあるプロピレンの単独重合体若しくはプロピレンと極少量のエチレン、１−ブテン、１−ペンテン、１−ヘキセン、１−オクテン、４−メチル−１−ペンテン等の炭素数２以上、好ましくは２〜８の１種または２種以上のα−オレフィンとの共重合体であり、プロピレン単独重合体が好ましい。
【００１６】
プロピレン系重合体は、溶融紡糸し得る限り、メルトフローレート（ＭＦＲ：ＡＳＴＭ  Ｄ  １２３８、２３０℃、荷重２１６０ｇ）は特に限定はされないが、通常１〜１０００ｇ／１０分、好ましくは５〜５００ｇ／１０分、さらに好ましくは１０〜１００ｇ／１０分の範囲にある。
【００１７】
＜メルトブロー不織布の製造方法＞
本発明のメルトブロー不織布の製造方法は、メルトブロー用ダイに圧送された溶融樹脂を、多数の小孔が並べられたノズルから紡出するとともに、小孔の列を挟むように設けたスリットから噴出される高温高速空気によって牽引細化させてなる繊維を移動する捕集板上に堆積してなるメルトブロー不織布の製造方法において、小孔間の距離を０．５４ｍｍ以上となるように配置したことを特徴とするメルトブロー不織布の製造方法である。小孔間は０．６５ｍｍ以上が好ましく、０．８ｍｍ以上であると更に好ましい。小孔の間隔が上記範囲であると、牽引細化された繊維同士の絡まりあいや融着を防止でき、安定して細繊維で且つ、繊維同士の融着によって発生する太繊維〔融着個数〕が極めて少ないメルトブロー不織布を製造できる点で好ましい。また間隔が大きいほど太繊維の発生は防止できるが、繊維同士の交絡が低下して強度低下や毛羽立ちを生じ、同時に生産性も低下するため、通常２．５ｍｍ以下が用いられる。
【００１８】
小孔の間隔は得られる不織布が均一となるように一定であることが好ましいが、必ずしも一定でなくとも良い。一定で無い場合は平均値が０．５４ｍｍ以上であればよい。
本発明のメルトブロー不織布の製造方法によれば、紡出された溶融樹脂が冷却前に接触するのを防ぐことにより、繊維間の融着を防止することができ、それにより、繊維同士の融着によって発生する太繊維〔融着個数〕を少なくすることができる。
【００１９】
＜メルトブロー不織布の製造装置＞
本発明のメルトブロー不織布の製造装置は、メルトブロー用ダイに圧送された溶融樹脂を、多数の小孔が並べられたノズルから紡出するとともに、小孔の列を挟むように設けたスリットから噴出される高温高速空気によって牽引細化させてなる繊維を移動する捕集板上に堆積してなるメルトブロー不織布の製造装置において、小孔間の距離を０．５４ｍｍ以上となるように配置したことを特徴とするメルトブロー不織布の製造装置である。
【００２０】
小孔間は０．５４ｍｍ以上が好ましく、０．６５ｍｍ以上であると更に好ましく、０．８０ｍｍ以上が最も好ましい。小孔の間隔が上記範囲であると、牽引細化された繊維同士の絡まりあいや融着を防止でき、安定して細繊維で且つ、繊維同士の融着によって発生する太繊維〔融着個数〕が極めて少ないメルトブロー不織布を製造できる点で好ましい。また間隔が大きいほど太繊維の発生は防止できるが、交絡が低下して強度低下や毛羽立ちを生じ、同時に生産性も低下するため、通常２．５ｍｍ以下が用いられる。
【００２１】
＜メルトブロー不織布の製造方法および製造装置＞
以下、上記プロピレン系重合体によるメルトブロー不織布の製造方法および製造装置について、更に、図面を参照しながら説明する。
【００２２】
図１および図２は従来から使用されている従来のメルトブロー不織布の製造装置を示した概略図である。
このメルトブロー不織布の製造装置２は、メルトブロー用ダイ４の下方に、メッシュコンベア６からなる捕集板が配置され、このメッシュコンベア６の下方に、減圧手段により内部を吸引することのできるサクションボックス８が配置されている。
【００２３】
さらに、サクションボックス８の側方には、メッシュコンベア６を移動（回転）させるためのローラ９が配置され、さらにその下流側上方には、不織布を巻き取るための巻き取りローラ（図示せず）が配置されている。
【００２４】
図２に示したように、上記メルトブロー用ダイ４の下面側には、断面形状が二等辺三角形状のダイノーズ１２が配置され、このダイノーズ１２の中央部に、複数の小孔１４が列状に配列されたノズル１６が配置されている。そして、樹脂通路１８内に供給されてきた溶融樹脂は、ノズル１６の各小孔１４から下方に向かって押し出される。なお、図２では、押し出されてくる一本の樹脂繊維１０のみを示している。
【００２５】
ノズル１６に形成された小孔１４の径は、通常、０．０５ｍｍ〜０．４ｍｍが好ましい。小孔１４の径が０．０５ｍｍより小さいと、加工精度から形状が不ぞろいになり、繊維径のＣＶ％が大きくなるので好ましくない。また、ポリマーの劣化などにより長期間運転時に孔が詰まり易いという問題が生じるので好ましくない。他方、０．４ｍｍより大きいと極細繊維を得ることが困難になるので好ましくない。
【００２６】
衛生材料等のような製品の性質上で低コスト化が求められる分野では比較的高吐量での生産を行うことが要求されるために、単孔吐出量は、通常、０．２ｇ／分以上、好ましくは０．３ｇ／分以上である。吐出量が０．２ｇ／分より小さくなると生産性が低くなる虞がある。単孔吐出量の上限は特に限定されないが、十分な細化を行うために、通常３．０ｇ／分以下、好ましくは２．０ｇ／分以下である。
【００２７】
この際の小孔１４の孔間の距離は、０．５４ｍｍ以上が好ましく、０．６５ｍｍ以上であると更に好ましく、０．８０ｍｍ以上が最も好ましい。小孔の間隔を一定値以上とすることにより、繊維間同士での熱融着を可及的に防止することができる。
【００２８】
小孔間距離の上限は、強度保持や毛羽立ち防止、生産性維持の観点から、通常２．５ｍｍ以下が用いられる。なお、本発明において小孔間距離は図３のように小孔の縁間距離を指すものとする。
【００２９】
スリット３１から噴出される高温高圧空気の空気流は、通常、２００Ｎｍ3／時／ｍ〜１０００Ｎｍ3／時／ｍの範囲にある。空気流が２００Ｎｍ3／時／ｍ未満の場合は、紡出糸の細化が不十分となる虞があり、一方、１０００Ｎｍ3／時／ｍを超えると、牽引エアー速度が超音速流となり、流れの非定常が高くなる虞がある。
【００３０】
従来のメルトブロー不織布の製造装置２は、概略上記のように構成されている。そして、このようなメルトブロー不織布の製造装置２では、高温高圧空気とともにノズル１６から紡出された溶融樹脂を、高温高速空気によって牽引細化させてなる繊維１０は、メッシュコンベア６上で自己融着により結合され、その後、下流側の図示しない不織布の巻き取りローラにより順次巻き取られる。
【００３１】
＜メルトブロー不織布＞
本発明のメルトブロー不織布の製造方法および製造装置を用いることにより、以下の特徴を有するメルトブロー不織布を製造することができる。
（ｉ）平均繊維径が２μｍ以下
（ii）繊維径分布ＣＶ値が６０％以下、好ましくは５０％以下の範囲、
（iii）繊維１００本当たりの融着個数が１５個以下、好ましくは１２個以下、さらに好ましくは１０個以下、
であるメルトブロー不織布。
【００３２】
上記（ｉ）(ii)（iii）を満たすメルトブロー不織布は、複数本の繊維が融着あるいは絡み合って生じる束状繊維が少ないため、不織布内に空隙が発生せずフィルター性能や耐水性能などが優れている。
平均繊維径（ｉ）は通常２μｍ以下の範囲にあり、衛生材料用途には２μｍ以下、好ましくは１．８μｍ以下が適している。
【００３３】
本発明のメルトブロー不織布は、種々用途に応じて、他の層を積層してもよい。
具体的には、例えば、編布、織布、不織布、フィルム等を挙げることができる。本発明のメルトブロー不織布と他の層を積層する（貼り合せる）場合は、熱エンボス加工、超音波融着等の熱融着法、ニードルパンチ、ウォータージェット等の機械的交絡法、ホットメルト接着剤、ウレタン系接着剤等の接着剤による方法、押出しラミネート等をはじめ、種々公知の方法を採り得る。
【００３４】
本発明のメルトブロー不織布と積層される不織布としては、スパンボンド不織布、湿式不織布、乾式不織布、乾式パルプ不織布、フラッシュ紡糸不織布、開繊不織布等、種々公知の不織布を挙げることができる。
【００３５】
＜衛生材料＞
本発明の方法により得られるメルトブロー不織布は、不織布内の空隙が極めて均一であり、耐水性能が極めて高いので従来の不織布よりも低目付にて同じ性能を得ることができることに加えて、柔軟性に優れる。このため、紙おむつ、生理用ナプキンなどの衛生材料に好適に使用され、さらには柔軟で風合いが良いことから医療用及び、手術衣、包装布、ベッドシーツ、枕カバー等の寝具類、カーペットや人工皮革用基布、産業資材用、土木建築用、農芸園芸資材用、生活関連資材用等に幅広く使用できる。
【００３６】
＜不織布積層体＞
本発明の方法により得られるメルトブロー不織布は、少なくとも片面に、好ましくは両面にスパンボンド不織布を積層した不織布積層体としてもよい。このような積層体は衛生材料として好適に用いることが出来る。
【００３７】
メルトブロー不織布層の目付と積層体全体の目付の比〔メルトブロー不織布層の目付／積層体全体の目付〕が０．０５０以下、好ましくは０．０４０以下である。目付比が０．０５０を超える不織布積層体は、メルトブロー不織布の目付が高いために柔軟性および通気性に劣る虞がある。
【実施例】
【００３８】
以下、実施例に基づいて本発明をさらに具体的に説明するが、本発明はこれらの実施例に限定されるものではない。
実施例及び比較例における物性値等は、以下の方法により測定した。
【００３９】
（１）平均繊維径（μｍ）、融着個数[本／１００本]：
電子顕微鏡（日立製作所製Ｓ−３５００Ｎ）を用いて、画面内に観察されるメルトブロー不織布の繊維本数が１０本から２０本の範囲となる倍率に調整したうえで表面写真を撮影する。直径の１０倍以上の長さを有する場合を繊維とし、その繊維の幅（直径）を測定した。これを合計１００本となるように繰り返して、得られた直径測定結果の平均を平均繊維径とした。
【００４０】
また、この測定結果の標準偏差（Ｄｄ）の平均繊維径（Ｄａ）に対する割合（Ｄｄ／Ｄａ）を繊維径ＣＶ値とした。
さらに上記１００本のなかで、その繊維径が平均繊維径の２倍を超える場合に糸同士が融着していると判定し、その個数を融着個数とした。
【００４１】
（２）目付９０ｇ／ｍ２で測定した最大孔径（μｍ）、最小孔径（μｍ）及び平均孔径（μｍ）：
目付９０ｇ／ｍ２のメルトブロー不織布を調整し、ＪＩＳ  Z８７０３（試験場所の標準状態）に規定する温度２０±２℃、湿度６５±２％の恒温室内で、水処理用濾過材となる不織布積層体から採取した試験片をフッ素系不活性液体（３Ｍ社製  商品名：フロリナート）に浸漬し、Porous materials, Inc社製のキャピラリー・フロー・ポロメーター（Capillary Flow Porometer）「モデル：CFP-1200AE」を用いて目付9０ｇ／ｍ２で測定した最大孔径（μｍ）、最小孔径（μｍ）及び平均孔径（μｍ）を測定した（表中、「最大孔径」、「最小孔径」及び「平均孔径」と示す）。
【００４２】
（３）耐水圧（ｍｍ  Ａｑｕａ）
ＪＩＳ  Ｌ１０９２Ａ法に準拠して、ＪＩＳ  Ｚ８７０３（試験場所の標準状態）に規定する温度２０±２℃、湿度６５±２％の恒温室内で水処理用濾過材となる不織布積層体から採取した１５×１５ｃｍの試験片１０枚を採取し耐水圧試験機を用いて、水が漏れるときの圧力を測定しその平均値を求めた。
【００４３】
実施例１
＜スパンボンド不織布の製造＞
スパンボンド不織布製造装置（捕集面上の機械の流れ方向に垂直な方向の長さ：５００ｍｍ）を用いて、プロピレン単独重合体（ＰＰ−１、ＭＦＲ：６０ｇ／１０分、融点：１５７℃）を２４０℃で溶融し、目付：７ｇ／ｍ2、繊維径：１４μｍのスパンボンド不織布を用意した。
【００４４】
＜不織布積層体の製造＞
上記方法で得たスパンボンド不織布に片面に、プロピレン単独重合体（ＰＰ−２、ＭＦＲ：８５０ｇ／１０分、融点：１５９℃）をメルトブロー不織布製造装置のダイに供給し、設定温度：３００℃のダイから、メルトブロー用ノズル（０．３２ｍｍφ、２０ｈｏｌｅ／ｉｎｃｈ、および、各ノズルの小孔の孔間の距離１．００ｍｍ）を用いて、ノズル単孔あたりの吐出量：１．２７ｇ／分でノズルの両側から吹き出す高温高速空気（２８０℃、６００Ｎｍ3／時／ｍ）と伴に吐出し、ＤＣＤ（紡糸口金の表面からコレクターまでの距離）：１２０ｍｍでメルトブロー不織布の目付が０．６ｇ／ｍ2となるように上記スパンボンド不織布の上に吹き付けて、スパンボンド不織布とメルトブロー不織布の積層体を得た。次いで、上記と同一条件で製造されるスパンボンド不織布をメルトブロー不織布上に積層して、総目付：１４．６ｇ／ｍ２（スパンボンド不織布／メルトブロー不織布／スパンボンド不織布＝７．０／０．６／７．０ｇ／ｍ2）の不織布積層体を得た。
得られた不織布積層体の物性を上記記載の方法で測定した。結果を表１に示す。
【００４５】
実施例２
実施例１にてメルトブロー用ノズル（０．３２ｍｍφ、３０ｈｏｌｅ／ｉｎｃｈ、および、各ノズルの小孔の孔間の距離０．５４ｍｍ）を用い、ノズル単孔あたりの吐出量を０．８５ｇ／分で製造した目付が０．７ｇ／ｍ2のメルトブロー不織布を用いる以外は、実施例１と同様に行い、総目付：１４．７ｇ／ｍ２（スパンボンド不織布／メルトブロー不織布／スパンボンド不織布＝７．０／０．７／７．０ｇ／ｍ２）の不織布積層体を得た。
得られた不織布積層体の物性を上記記載の方法で測定した。結果を表１に示す。
【００４６】
比較例１
実施例１において、メルトブロー不織布を製造する際に、メルトブロー用ノズル（各ノズルの小孔の孔間の距離０．１９ｍｍ）を用い、ノズル単孔あたりの吐出量を０．５２ｇ／分で製造した目付が１．０ｇ／ｍ２のメルトブロー不織布を用いる以外は、実施例１と同様に行い、総目付：１５．０ｇ／ｍ２（スパンボンド不織布／メルトブロー不織布／スパンボンド不織布＝７．０／１．０／７．０ｇ／ｍ２）の不織布積層体を得た。
得られた不織布積層体の物性を上記記載の方法で測定した。結果を表１に示す。
【００４７】
【表１】
2012122157.tif 000003
【産業上の利用可能性】
【００４８】
本発明は、安定して細繊維で且つ、繊維同士の融着によって発生する太繊維が極めて少ないメルトブロー不織布を製造する方法、当該メルトブロー不織布の製造装置、を提供することができる。
【００４９】
本発明のメルトブロー不織布は製造方法、製造装置によれば、小孔から押出される繊維同士の絡まりあいや融着を防止でき、複数本の繊維が融着あるいは絡み合って生じる束状繊維が極めて少ない。このため不織布内の空隙が極めて均一であり、耐水性能が極めて高いので従来の不織布よりも低目付にて同じ性能を得ることができることに加えて、柔軟性に優れる。このため、紙おむつ、生理用ナプキンなどの衛生材料に好適に使用され、さらには柔軟で風合いが良いことから医療用及び、手術衣、包装布、ベッドシーツ、枕カバー等の寝具類、カーペットや人工皮革用基布、産業資材用、土木建築用、農芸園芸資材用、生活関連資材用等に幅広く使用できる。
【符号の説明】
【００５０】
２                製造装置
４                メルトブロー用ダイ
６                メッシュコンベア
８                サクションボックス
１０              長尺繊維
１２              ダイノーズ
１４              小孔
１６              ノズル
１８              樹脂通路
【図１】
2012122157.tif 000004
【図２】
2012122157.tif 000005
【図３】
2012122157.tif 000006